(57)【要約】  【課題】  熱膨張係数が小さく、このために、基材との密着性の低下や基材の反り等が軽減され、電気特性、解像性などが劣化することがない樹脂膜を与えることができるポジ型感光性樹脂前駆体組成物を提供すること。  【解決手段】  本発明のポジ型ポリイミド前駆体組成物は、主鎖にベンゾオキサゾール骨格を有し、且つ、主鎖及び側鎖の少なくとも一方にOR基（但し、Rは酸の作用で分解し水素に変換し得る一価の有機基である）を含有するポリイミド前駆体と、光酸発生剤とを含有することを特徴とする。本発明のポジ型ポリイミド前駆体組成物は、ポリイミド化後の熱膨張係数が小さいので、シリコンウェハなどの低熱膨張係数の基材上に塗布、熱環化した後も熱膨張係数の差が小さく、基材との密着性が良く、かつ反りなどを軽減でき、また、現像性、感光性などを良好に維持できるので、これらの結果として、良好なパターンが得られる。  【選択図】  なし【特許請求の範囲】
【請求項１】
主鎖にベンゾオキサゾール骨格を有し、且つ、主鎖及び側鎖の少なくともいずれかにＯＲ基（但し、Ｒは酸の作用で分解し水素に変換し得る一価の有機基である）を含有するポリイミド前駆体と、光酸発生剤とを含有することを特徴とするポジ型感光性ポリイミド前駆体組成物。
【請求項２】
前記ポリイミド前駆体は、一般式（１）で示される構造を繰り返し単位中に有する、請求項１記載のポジ型感光性ポリイミド前駆体組成物。
【化１】
2005345537.tif 000017
（式中、Ｒ１は、４価の有機基、Ｒ２は、ＯＲ基、ＯＲ基含有芳香族基を有する有機基、又は、その他の一価の有機基、Ｒ３は一般式（２）〜（５）のいずれかで示される芳香族ベンゾオキサゾール残基を表す。）
【化２】
2005345537.tif 000018
【化３】
2005345537.tif 000019
【化４】
2005345537.tif 000020
【化５】
2005345537.tif 000021
（式中、Ｒ４、Ｒ５、Ｒ６、Ｒ７は、それぞれ独立して、ＯＲ基（但し、Ｒは酸の作用で分解し水素に変換し得る一価の有機基である）を有していてもよい単環または複数の環から構成される芳香族環基又は複素環基を表す。）
【請求項３】
前記ポリイミド前駆体全体に含まれるＯＲ基の合計量が、繰り返し単位１モルあたり０．５〜３モルである、請求項１または２に記載のポジ型感光性ポリイミド前駆体組成物。
【請求項４】
前記ポリイミド前駆体の少なくとも一方の末端は、芳香族ジアミンまたは二酸無水物と結合する結合性基を有する連鎖延長剤によって該結合性基を介して封鎖されており、該連鎖延長剤は、芳香族ジアミンと二酸無水物とからポリイミド前駆体を形成するための条件とは異なる条件下で該ポリイミド前駆体同士を該連鎖延長剤を介して連結する連結性基をさらに有している、請求項１〜３のいずれか１つに記載のポジ型感光性ポリイミド前駆体組成物。
【発明の詳細な説明】
【技術分野】
【０００１】
本発明は、半導体素子の信頼性向上のための半導体表面保護膜や層間絶縁膜の形成に使用されるポジ型感光性ポリイミド前駆体組成物に関する。
【背景技術】
【０００２】
従来から、半導体素子の表面保護膜や層間絶縁膜の形成には、耐熱性、電気特性、機械特性に優れたポリイミド樹脂が使用されてきた（非特許文献１参照）。また、近時、メモリやマイクロプロセッサーなどの主要デバイスの生産性向上に対応するように半導体素子の高集積化と大型化とが進められ、また、情報機器用デバイスの薄型パッケージングに対応するように封止樹脂パッケージの薄型化と小型化とが進められ、さらに、半田リフローによる表面実装への移行が進められるようになってきている。そして、これら事情に伴って、これらに使用される表面保護膜や層間絶縁膜に対しても耐熱サイクル性、耐熱ショック性などについて大幅な性能向上が要求されてきており、より高性能なポリイミド樹脂が望まれている。
【０００３】
また、回路パターン製造工程の簡略化のために、感光性ポリイミドを使用することが注目されてきている。
【０００４】
これらの用途において感光性ポリイミドを使用する場合、これまで、露光部が硬化するネガ型が知られているが、これらネガ型では、現像工程での安全性に問題があり、また、現像工程にて環境上好ましくないＮ−メチル−２−ピロリドンなどの溶剤を使用するので、近年、従来のネガ型に代わって、アルカリ水溶液で現像できるポジ型感光性ポリイミド樹脂が開発されている（非特許文献２参照）。このポジ型感光性ポリイミド樹脂は、高い耐熱性、優れた電気特性、高い解像性を持っており、特に注目されている。また、感光性ポリイミド樹脂に代わって、耐湿性に優れた感光性ポリベンゾオキサゾール樹脂も開発されてきた（非特許文献２参照）。
【０００５】
しかし、上記ポリイミド樹脂やポリベンゾオキサゾール樹脂は、金属や無機材料と比べると、熱膨張係数が大きいという問題があった。
【０００６】
樹脂の熱膨張係数が大きい場合、金属や無機材料の基材に塗布すると、熱膨張係数の差に起因する熱応力によって、膜にクラックが発生したり、膜が基材から剥離したり、基材に反りが発生したり、基材が破壊されたり等が起こる。さらに、基材に大きな反りを生じた状態で、パターニングのためのリソグラフィーを行うと、パターニングの解像度が悪くなり問題となる。この問題は、特に、大型の基材を使用した場合や、基材上に厚く塗布する場合に大きくなる。そのため、熱膨張係数の小さいポジ型感光性樹脂の開発が強く望まれている。特にシリコンウェハは基材として重要であるが、熱膨張係数が３ｐｐｍ／℃と非常に小さく、樹脂との熱膨張差から生じるウェハの反りは、製造工程での不良品の発生、搬送不良、割れの要因、あるいはデバイス特性への影響を考えると好ましくない。
【非特許文献１】「最新ポリイミド〜基礎と応用」（エヌ・ティー・エス）ｐ．３２７〜３３８
【非特許文献２】「電子部品用高分子材料の最新動向ＩＩＩ（住ベテクノリサーチ）ｐ．８８〜１１９
【発明の開示】
【発明が解決しようとする課題】
【０００７】
本発明は、従来のポジ型感光性樹脂の熱膨張係数が大きいことに起因する、基材との密着性の低下や基材の反りなどの問題を軽減するためになされたものであり、熱膨張係数が小さく、このために、基材との密着性の低下や基材の反り等が軽減され、電気特性、解像性などが劣化することがない樹脂膜を与えることができるポジ型感光性ポリイミド前駆体組成物を提供することを目的としたものである。
【課題を解決するための手段】
【０００８】
本発明は、主鎖にベンゾオキサゾール骨格を有し、且つ、主鎖及び側鎖の少なくともいずれかにＯＲ基（但し、Ｒは酸の作用で分解し水素に変換し得る一価の有機基である）を含有するポリイミド前駆体と、光酸発生剤とを含有することを特徴とし、そのことにより上記目的が達成される。
【０００９】
前記ポリイミド前駆体は、一般式（１）で示される構造を繰り返し単位中に有することが好ましい。
【００１０】
【化１】
2005345537.tif 000002
【００１１】
（式中、Ｒ１は、４価の有機基、Ｒ２は、ＯＲ基、ＯＲ基含有芳香族基を有する有機基、又は、その他の一価の有機基、Ｒ３は一般式（２）〜（５）のいずれかで示される芳香族ベンゾオキサゾール残基を表す。）
【００１２】
【化２】
2005345537.tif 000003
【００１３】
【化３】
2005345537.tif 000004
【００１４】
【化４】
2005345537.tif 000005
【００１５】
【化５】
2005345537.tif 000006
【００１６】
（式中、Ｒ４、Ｒ５、Ｒ６、Ｒ７は、それぞれ独立して、ＯＲ基を有していてもよい単環または複数の環から構成される芳香族環基又は複素環基を表す。）
【００１７】
上記構成のポジ型感光性ポリイミド前駆体組成物において、前記ポリイミド前駆体全体に含まれるＯＲ基の合計量が、繰り返し単位１モルあたり０．５〜３モルであることが好ましい。
【００１８】
前記ポリイミド前駆体の少なくとも一方の末端は、芳香族ジアミンまたは二酸無水物と結合する結合性基を有する連鎖延長剤によって該結合性基を介して封鎖されており、該連鎖延長剤は、芳香族ジアミンと二酸無水物とからポリイミド前駆体を形成するための条件とは異なる条件下で該ポリイミド前駆体同士を該連鎖延長剤を介して連結する連結性基をさらに有していることが好ましい。
【発明の効果】
【００１９】
本発明のポジ型感光性ポリイミド前駆体組成物は、シリコンウェハなどの低熱膨張係数の基材上に塗布、熱環化した後に得られるポリイミドと基材との熱膨張係数の差が小さく、また、基材との密着性が良く、かつ反りなどを軽減でき、また、現像性、感光性などを良好に維持できるので、これらの結果として、良好なパターンが得られる。
【発明を実施するための最良の形態】
【００２０】
以下、本発明を詳細に説明する。
【００２１】
本発明のポジ型感光性ポリイミド前駆体組成物は、主鎖にベンゾオキサゾール骨格を有し、且つ、主鎖及び側鎖の少なくともいずれかにＯＲ基（但し、Ｒは酸の作用で分解し水素に変換し得る一価の有機基である）を含有するポリイミド前駆体と、光酸発生剤とを含有することを特徴とする。
【００２２】
本発明に関するポリイミド前駆体は、好ましくは、一般式（１）で表される構造単位を主成分としており、加熱するか、または適当な触媒を添加することにより、イミド環を有する樹脂となり得るものであり、イミド環形成により耐熱性に優れたポリイミドが形成される。
【００２３】
【化６】
2005345537.tif 000007
【００２４】
ここで、上記（１）式中、Ｒ１はＯＲ基を有していてもよい４価の有機基、Ｒ２は、水酸基、ＯＲ基、ＯＲ基含有芳香族基を有する有機基、又は、その他の一価の有機基を表している。
【００２５】
上記（１）式中、ポリイミド前駆体の主鎖または側鎖の少なくともいずれかに含有されるＯＲ基に関し、Ｒは酸の作用で分解し水素に変換し得る一価の有機基である。Ｒは酸の作用で分解し、水素原子に変換しうるものであれば、特に制限はないが、例えば、アルコキシカルボニル基、アルコキシアルキル基、アルキルシリル基、アセタール基、ケタール基などが挙げられる。これらの基は、アルカリ可溶性水酸基を保護する保護基として知られているものである。
【００２６】
具体的には、ｔ−ブトキシカルボニル基などのアルコキシカルボニル基、メトキシメチル基、エトキシエチル基などのアルコキシアルキル基、メチルシリル基、エチルシリル基などのアルキルシリル基、テトラヒドロピラニル基、テトラヒドロフラニル基、アルコキシ置換テトラヒドロピラニル基、アルコキシ置換テトラヒドロフラニル基などが典型的な例として例示されるが、これらに限定されるものではない。最も好ましい基はテトラヒドロピラニル基である。
【００２７】
上記一般式（１）中、Ｒ１は、４価の有機基であれば特に限定されないが、ポリイミドに耐熱性を持たせるために、炭素数６〜３０の芳香族環または芳香族複素環を含有することが好ましい。Ｒ１の好ましい具体例としては、ピロメリット酸、ナフタレンテトラカルボン酸、３，３´，４，４´−ビフェニルテトラカルボン酸、３，３´，４，４´−ジフェニルエーテルテトラカルボン酸、３，３´，４，４´−ジフェニルヘキサフルオロプロパンテトラカルボン酸、３，３´，４，４´−ジフェニルスルホンテトラカルボン酸、３，３´，４，４´−ベンゾフェノンテトラカルボン酸などといったテトラカルボン酸由来の構造などが挙げられる。また、Ｒ１は、ＯＲ基を有する芳香族環基または芳香族複素環基であってもよく、このような芳香族環基または芳香族複素環基としては、例えば、ビス（３−アミノ−４−ヒドロキシフェニル）プロパン、ビス（３−アミノ−４−ヒドロキシフェニル）ヘキサフルオロプロパン、ビス（３−ヒドロキシ−４−アミノフェニル）プロパン、ビス（３−アミノ−４−ヒドロキシフェニル）スルホン、ビス（３−アミノ−４−ヒドロキシフェニル）エーテル、３，３´−ジアミノ−４，４´−ジヒドロキシビフェニルなどのジアミンと、２倍モルの無水ピロメリット酸とを反応させた反応生成物のＲ１該当部分等であって、フェノール性水酸基をＯＲ基に変換したものが挙げられる。
【００２８】
また、上記一般式（１）中、Ｒ２は、ＯＲ基、ＯＲ基含有芳香族基を有する有機基、又は、その他の一価の有機基であり、ポリイミド前駆体構造中に共有結合により導入されている。ＯＲ基含有芳香族基を有する有機基またはその他の一価の有機基は、共有結合によりポリイミド前駆体中に導入可能なものであれば、特に限定があるわけではないが、ポリイミド前駆体への導入のし易さ、導入可能な基を考慮する場合の選択の幅広さ、イミド環形成時の脱離のし易さを考慮すると、アルコール化合物由来のもの、またはアミン化合物由来のものが好適である。これらであれば、公知の方法でアルコール化合物を用いてエステル体を合成するか、または、アミン化合物を用いてアミド体を合成するかのいずれかにより、ポリイミド前駆体に導入される。
【００２９】
Ｒ２が表すＯＲ基含有芳香族基を有する有機基としては、例えば、ヒドロキシベンジロキシ基、ヒドロキシフェネチロキシ基の水酸基をＯＲ基にしたものなどが挙げられる。このようなＯＲ基に変換し得るフェノール性水酸基を有する有機をエステル結合により導入するために用いられるフェノール性水酸基を有するアルコール化合物としては、例えば、４−ヒドロキシベンジルアルコール、３−ヒドロキシベンジルアルコール、２−ヒドロキシベンジルアルコール、４−ヒドロキシフェネチルアルコールなどが挙げられる。また、フェノール性水酸基を含有する有機基をアミド結合により導入するために用いられるフェノール性水酸基を有するアミン化合物としては、例えば、４−ヒドロキシベンジルアミン、３−ヒドロキシベンジルアミン、２−ヒドロキシベンジルアミン、４−ヒドロキシフェネチルアミンなどが挙げられる。
【００３０】
また、Ｒ２が表すその他１価の有機基は、ＯＲ基を有さない基であれば特に限定されないが、例えば、炭素数１〜１０のアルキル基、アルコキシ基、アルキルアミノ基など、炭素数６〜１０のフェニル基、フェノキシ基、フェニルアミノ基、ベンジル基などが挙げられる。
【００３１】
一般にポリイミドの熱膨張係数を小さくするためには、化学構造上、ポリイミド主鎖が剛直で直線状の棒状構造を有していることが必要であると考えられる。そして、このような剛直で直線状の棒状構造を形成するためには、環構造のパラ結合が特に重要である。このようなパラ結合を有する環構造のポリイミドでは、ポリイミド骨格の面内配向度が大きくなり、そのために、剛直で直線状の棒状構造を有するようになると考えられるからである。
【００３２】
本発明に関するポリイミド前駆体は、このようなポリイミドの熱膨張係数を小さくするために適した化学構造として、主鎖にベンゾオキサゾール骨格を有しており、さらに好ましくは、上記一般式（１）において、Ｒ３が、以下の一般式（２）〜（５）のいずれかで表されるベンゾオキサゾール骨格を有している。
【００３３】
【化７】
2005345537.tif 000008
【００３４】
【化８】
2005345537.tif 000009
【００３５】
【化９】
2005345537.tif 000010
【００３６】
【化１０】
2005345537.tif 000011
【００３７】
上記一般式（２）〜（５）中、Ｒ４、Ｒ５、Ｒ６、Ｒ７は、それぞれ独立して、ＯＲ基を有していてもよい単環または複数の環から構成される芳香族環基または複素環基を表している。
【００３８】
Ｒ４の具体例としては、
【００３９】
【化１１】
2005345537.tif 000012
【００４０】
が挙げられる。ここで、式中Ｘは、Ｏ、Ｓ、ＳＯ２、Ｓ＝Ｏ、ＣＨ２、Ｃ＝Ｏ、ヘキサフルオロイソプロピリデン、イソプロピリデンである。
【００４１】
Ｒ５の具体例としては、
【００４２】
【化１２】
2005345537.tif 000013
【００４３】
が挙げられる。ここで、Ｘは、Ｏ、Ｓ、ＳＯ２、Ｓ＝Ｏ、ＣＨ２、Ｃ＝Ｏ、ヘキサフルオロイソプロピリデンまたはイソプロピリデンである。
【００４４】
Ｒ６の具体例としては、
【００４５】
【化１３】
2005345537.tif 000014
【００４６】
が挙げられる。ここで、式中Ｘは、Ｏ、Ｓ、ＳＯ２、Ｓ＝Ｏ、ＣＨ２、Ｃ＝Ｏ、ヘキサフルオロイソプロピリデンまたはイソプロピリデンである。
【００４７】
Ｒ７の具体例としては、
【００４８】
【化１４】
2005345537.tif 000015
【００４９】
が挙げられる。ここで、Ｘは、Ｏ、Ｓ、ＳＯ２、Ｓ＝Ｏ、ＣＨ２、Ｃ＝Ｏ、ヘキサフルオロイソプロピリデンまたはイソプロピリデンである。
【００５０】
Ｒ４〜Ｒ７の主鎖形成のための結合位置は任意でよいが、生成するポリイミドに直線形状を持たせるためは、前述のように、パラ位置で結合するか、または、環構造内でできるだけ離間した位置関係になるように結合することが好ましい。上記例として挙げた化学式中では、好ましい結合位置を＃、＃´としてそれぞれ表している。
【００５１】
上記のようなＲ４〜Ｒ７のいずれかで示されるＲ３の基の好ましい具体例としては、２，６−（４，４´−ジアミノジフェニル）ベンゾ［１，２−ｄ：５，４−ｄ´］ビスオキサゾール、５−アミノ−２−（ｐ−アミノフェニル）−ベンゾオキサゾール、５−アミノ−２−（ｍ−アミノフェニル）−ベンゾオキサゾール、４，４´−ジフェニルエーテル−２，２´―ビス（５−アミノベンゾオキサゾール）、２，２´−ｐ−フェニレンビス（５−アミノベンゾオキサゾール）、２，２´−ビス（４−フェニル）ヘキサフルオロプロパン−２，２´−（５−アミノベンゾオキサゾール）などのジアミノベンゾオキサゾール残基が挙げられる。
【００５２】
また、Ｒ４、Ｒ５、Ｒ６、Ｒ７はＯＲ基を置換基として有しても良い。このようなＲ４〜Ｒ７のいずれかで示されるＲ３の基としては、５−アミノ−２−（ｍ−ヒドロキシ−ｐ−アミノフェニル）−ベンゾオキサゾール、５−アミノ−２−（ｍ−アミノ−ｐ−ヒドロキシフェニル）−ベンゾオキサゾール、４，４´−ジ（ｍ−ヒドロキシフェニル）エーテル−２，２´−ビス（５−アミノベンゾオキサゾール）の水酸基をＲで置換したものなどが挙げられる。
【００５３】
上記構成のポリイミド前駆体は、ポリイミド前駆体全体に含まれるＯＲ基の合計量が、一般式（１）で示される繰り返し単位１モルあたり０．５〜３モルであることが好ましい。ＯＲ基の合計量が上記に満たない場合は、アルカリ現像液に対して十分な溶解性を示さないおそれがあり、良好なポジ型感光性の機能を発揮できないおそれがある。ＯＲ基の合計量が上記を超える場合は、現像時に膜減りが大きく、良好なパターンを形成できない。
【００５４】
また、本発明のポジ型感光性ポリイミド前駆体組成物と基板との接着性を向上させるために、耐熱性を低下させない範囲内でＲ１、Ｒ３にシロキサン構造を有する脂肪族の基を共重合しても良い。これらの基としては、具体的には、ジアミン成分として、ビス（３−アミノプロピル）テトラメチルジシロキサンなどを１〜１０モル％共重合したものなどが挙げられる。
【００５５】
また、本発明においては、芳香族ジアミンまたは二酸無水物と結合する結合性基と、芳香族ジアミンと二酸無水物とからポリイミド前駆体を形成するための条件とは異なる条件下で該ポリイミド前駆体同士を連結する連結性基との二種類の官能基を有する連鎖延長剤によって、ポリイミド前駆体の少なくとも一方の末端が結合性基を介して封鎖されていることが好ましい。
【００５６】
ポリイミド前駆体がこのような連鎖延長剤によって封鎖されていると、芳香族ジアミンと二酸無水物とからポリイミド前駆体を形成した後、連結性基を用いて、前駆体形成とは異なる条件で、ポリイミド前駆体の分子量を増大させることができる。この分子量の増大は、添加する連鎖延長剤の量を調整することによって任意に制御することができる。
【００５７】
本発明において使用される連鎖延長剤は、特に限定はないが、アルケニル基、アルキニル基、シクロブテン環を含有する二酸無水物又は１級又は２級のアミンが挙げられる。具体的には、二酸無水物としては、無水マレイン酸、５−ノルボルネン−２，３−ジカルボン酸無水物、ビニルフタル酸無水物、１，２−ジメチル無水マレイン酸、４−シクロヘキセン−１，２−ジカルボン酸無水物、１，２，３，６−テトラヒドロ無水フタル酸等が挙げられ、また、アミンとしては、フェニルエチニルアニリン、エチニルアニリン、３−（３−フェニルエチニルフェノキシ）アニリン、プロパルギルアミン、アミノベンゾシクロブテンなどが挙げられる。一般的に、添加される連鎖延長剤の量が多くなると、ポリイミド前駆体の分子量が減少し、それゆえそれを含む溶液の粘度が減少する。また、塗布方法により最適な溶液粘度が存在する。したがって、望ましい分子量および溶液粘度が得られるように考慮して、連鎖延長剤の濃度と塗布方法とが選択される。
【００５８】
本発明で用いるポリイミド前駆体は、テトラカルボン酸二無水物とジアミノベンゾオキサゾールとを反応させることにより合成されるが、主鎖にＯＲ基を有するように、テトラカルボン酸二無水物及びジアミノベンゾオキサゾールの少なくともいずれかにフェノール性水酸基を含有するものを選択して該フェノール性水酸基をＯＲ基に変換するか、または、側鎖にＯＲ基を有するように、Ｒ２をＯＲ基とするか、フェノール性水酸基を有する基をＲ２として導入し該フェノール性水酸基をＯＲ基に変換する。ポリイミド前駆体の複数の部分にＯＲ基を有するように構成する場合には、これらの合成方法を組み合わせることにより複数のＯＲ基を導入する。本発明に関するポリイミド前駆体を合成するには、アルコール化合物又はアミン化合物を反応させる方法が公知であるので、例示として、この方法について説明する。まず、テトラカルボン酸二無水物とアルコール化合物又はアミン化合物とを反応させて、テトラカルボン酸ジエステル又はテトラカルボン酸ジアミドを合成し、ついで、該ジエステル又はジアミドを塩化チオニルなどと反応させて、テトラカルボン酸ジエステル塩化物又はテトラカルボン酸ジアミド塩化物を合成する。その後、得られた該塩化物を有機溶媒に溶解させて、ピリジンなどの脱ハロゲン化水素剤を含有した有機溶剤に溶解したジアミノベンゾオキサゾールと反応させるか、シクロヘキシルカルボジイミド、ジフェニル（２，３−ジヒドローチオキソ−３−ベンゾオキサゾール）ホスホナートなどの適当な脱水剤を用いてジアミノベンゾオキサゾールと反応させる。
【００５９】
フェノール性水酸基を有する化合物が得られると、続いて、得られたポリイミド前駆体に、フェノールの求核付加反応によりＲ骨格になるビニルエーテル化合物、またはＲ骨格を持つカルボン酸、二炭酸エステル、酸クロライドもしくはクロロフォーメート化合物を反応させてＯＲ基を含有するポリイミド前駆体を得ることができる。ＯＲ基導入反応溶剤としては、特に限定はないが、例えばテトラヒドロフラン、ジクロロメタンなどのプロトン性極性溶剤を使用することができる。
【００６０】
本発明のポジ型感光性ポリイミド前駆体組成物においては、上記ポリイミド前駆体に加えて、光酸発生剤を含有することを特徴としている。
【００６１】
本発明に係るポジ型感光性ポリイミド前駆体組成物では、光照射により露光部において光酸発生剤が酸を発生し、光酸発生剤が発生した酸による酸触媒反応により、ポリイミド前駆体中のＯＲ基がＯＨ基に変換される。そして、露光部に新たに生成する、ポリイミド前駆体が含有するカルボキシル基の水酸基またはフェノール性水酸基の作用により、露光部においてアルカリ水溶液に対する溶解性が増大することにより、良好なポジ型感光特性が得られる。このようなポジ型感光特性に関しては、山岡亜夫監修「フォトポリマーの基礎と応用」（シーエムシー出版）ｐ．８９−９２の記載事項が参照される。なお、本発明に係わるポジ型特性は、露光部分と未露光部とのアルカリ水溶液に対する溶解性の差異に基づくものであるので、露光前後で明らかな溶解性の差異が現わされれば、露光前の組成物が多少のアルカリ溶解性を帯びていてもよい。すなわち、ポリイミド前駆体に含まれるＯＲ基のうち、フェノール性水酸基に由来するものは、少量であれば、水酸基の状態で残存していても、ポジ型として適用可能である。
【００６２】
本発明に適した光酸発生剤は、紫外線のような放射線の照射によって酸性を呈するとともに、産生した酸によってポリイミド前駆体中のＯＲ基をＯＨ基に変換する作用を有する。このような光酸発生剤としては、特に限定されないが、例えば、ジアリールスルホニウム塩、トリアリールスルホニウム塩、ジアルキルフェナシルスルホニウム塩、ジアリールヨードニウム塩、アリールジアゾニウム塩、芳香族テトラカルボン酸エステル、芳香族スルホン酸エステル、ニトロベンジルエステル、芳香族スルファミド、ナフトキノンジアジド−４−スルホン酸エステルなどが用いられる。このような化合物は必要に応じて２種以上を併用するか、または、他の増感剤と組み合せて使用してもよい。
【００６３】
光酸発生剤はポリイミド前駆体１００重量部に対して０．０１〜５０重量部、好ましくは３〜１５重量部が添加される。
【００６４】
また、本発明のポジ型感光性ポリイミド前駆体組成物においては、本発明の組成物の塗膜または加熱処理後に形成されるポリイミド膜と基板との接着性を向上させるために、接着促進剤を用いてもよい。
【００６５】
接着促進剤としては、有機シラン化合物、アルミニウムキレート化合物、チタニウムキレート化合物、珪素含有ポリアミド酸などが好ましい。また、基板との接着性、感度、解像度、耐熱性などを損なわない範囲でさらに他の添加物を含有させても良い。
【００６６】
本発明のポジ型感光性ポリイミド前駆体組成物は、溶媒に溶解して溶液状態で得ることができる。溶媒としては、Ｎ−メチル−２−ピロリドン、Ｎ，Ｎ−ジメチルアセトアミド、Ｎ，Ｎ−ジメチルホルムアミド、ジメチルスルホキシド、ヘキサメチルホスホロトリアミド、γ−ブチロラクトンなどを用いることができる。
【００６７】
本発明のポジ型感光性ポリイミド前駆体組成物は浸漬法、スプレー法、スクリーン印刷法、スピンコート法などによって、シリコンウエハ、金属基板、セラミック基板などの基材表面に塗布し、加熱して溶剤の大部分を除くことにより、基材表面に粘着性のない塗膜を与えることができる。塗膜の厚みには特に制限はないが、４〜５０μｍであることが好ましい。
【００６８】
この塗膜に、所定のパターンを有するマスクを通して、紫外線、可視光線、Ｘ線、電子線等の所定の化学線を照射して、パターン状に露光後、適切な現像液で現像することにより、所望のパターン化された膜を得ることができる。
【００６９】
化学線照射装置として、ｇ線ステッパ、ｉ線ステッパ、超高圧水銀灯を用いるコンタクト／プロキシミティ露光機、ミラープロジェクション露光機、又はその他の紫外線、可視光線、Ｘ線、電子線などを照射する投影機や線源を使用することができる。
【００７０】
現像液としては、水酸化ナトリウム、水酸化カリウム、炭酸ナトリウム、ケイ酸ナトリウム、メタケイ酸ナトリウム、アンモニア水などの無機アルカリ類、エチルアミン、ｎ−プロピルアミンなどの第一アミン類、ジエチルアミン、ジ−ｎ−プロピルアミンなどの第二アミン類、トリエチルアミン、メチルジエチルアミンなどの第三アミン類、ジエタノールアミン、トリエタノールアミンなどのアルコールアミン類、テトラメチルアンモニウムヒドロキシド、テトラエチルアンモニウムヒドロキシドなどの第四級アンモニウム塩アルカリ類の水溶液およびこれにメタノール、エタノールのようなアルコール類などの水溶性有機溶剤や界面活性剤を適量添加した水溶液を好適に使用することができる。
【００７１】
上記現像の後に、必要に応じて、水又は貧溶媒で洗浄し、ついで約１００℃前後で乾燥し、パターンを安定化することが望ましい。パターンを形成させた膜を加熱して、優れた耐熱性、機械特性、電気特性を有する膜を得ることができる。
【００７２】
加熱温度は、１５０〜５００℃が好ましく、３００〜４５０℃がさらに好ましい。加熱時間は０．０５〜１０時間が好ましい。加熱処理は通常、段階的または連続的に昇温しながら行う。
【００７３】
（作用）
本発明は、硬化後に熱膨張係数が小さいポリイミドを得ることができるポジ型感光性ポリイミド前駆体組成物を与えるものである。主鎖にベンゾオキサゾール骨格を有し、主鎖または側鎖の少なくともいずれかにＯＲ基を含有するポリイミド前駆体と光酸発生剤とを組み合わせることにより、ポジ型感光性ポリイミド前駆体として使用でき、また、ベンゾオキサゾール骨格を有していることにより、硬化して得られるポリイミドの熱膨張係数が小さくなることに基づいている。
【実施例】
【００７４】
以下、実施例により本発明を更に詳細に説明するが、本発明はこれに限定されるものではない。
【００７５】
（合成例１）
窒素導入管を備えたフラスコ１に、１モルの４，４´−オキシジフタル酸無水物、２．１モルの４−ヒドロキシベンジルアルコールおよび２ＬのＮ−メチル−２−ピロリドン（以下、ＮＭＰと表記する）を加えて攪拌し、続けて２．１モルのトリエチルアミンを３０分間にわたって滴下した。滴下後、この状態で３時間放置し、反応終了後に１モルの２，６−（４，４´ジアミノジフェニル）−ベンゾ［１，２−ｄ：５，４−ｄ´］ビスオキサゾールを加えた。次に２．１モルのジフェニル（２，３−ジヒドロ−チオキソ−３−ベンゾオキサゾール）ホスホナートを５回に分けて添加し、添加後、その状態で５時間縮合した。また、別の窒素導入管を備えたフラスコ２に、２モルの無水マレイン酸と２．１モルの４−ヒドロキシベンジルアルコールおよび１ＬのＮＭＰとを加えて攪拌し、続けて２．１モルのトリエチルアミンを３０分間にわたって滴下した。滴下後、この状態で３時間放置した後、フラスコ１にフラスコ２の溶液を混合し、３０分間攪拌した。次に２．１モルのジフェニル（２，３−ジヒドロ−チオキソ−３−ベンゾオキサゾール）ホスホナートを５回に分けて添加し、添加後、その状態で５時間縮合した。得られたスラリー状の混合物を大量のメタノール中に投入して洗浄し、得られた固形樹脂を真空乾燥機によって１２時間乾燥した。
【００７６】
次に、乾燥空気導入管を備えたフラスコに、得られた固形樹脂１０ｇ、テトラヒドロフラン５０ｇを加えて攪拌し、そこへ３，４−ジヒドロ−（２Ｈ）−ピラン２６ｇ、ｐ−トルエンスルホン酸を触媒量加えて、室温で５時間反応させた。得られたスラリー状の樹脂を高速に攪拌した１０Ｌの２−プロパノール溶媒中で攪拌し、洗浄した後、減圧乾燥により乾燥してポリイミド前駆体１を得た。
【００７７】
（合成例２）
窒素導入管を備えたフラスコ１に、１モルのピロメリット酸無水物、２．１モルの４−ヒドロキシベンジルアルコールおよび２ＬのＮＭＰを加えて攪拌し、続けて２．１モルのトリエチルアミンを３０分間にわたって滴下した。滴下後、この状態で３時間放置し、反応終了後に１モルの５−アミノ−２−（ｐ−アミノフェニル）−ベンゾオキサゾール（ｐ−ＤＡＭＢＯ）を加えた。次に２．１モルのジフェニル（２，３−ジヒドロ−チオキソ−３−ベンゾオキサゾール）ホスホナートを５回に分けて添加し、添加後、その状態で５時間縮合した。また、別の窒素導入管を備えたフラスコ２に、２モルの無水マレイン酸と２．１モルの４−ヒドロキシベンジルアルコールおよび１ＬのＮＭＰとを加えて攪拌し、続けて２．１モルのトリエチルアミンを３０分間にわたって滴下した。滴下後、この状態で３時間放置した後、フラスコ１にフラスコ２の溶液を混合し、３０分間攪拌した。次に２．１モルのジフェニル（２，３−ジヒドロ−チオキソ−３−ベンゾオキサゾール）ホスホナートを５回に分けて添加し、添加後、その状態で５時間縮合した。得られたスラリー状の混合物を大量のメタノール中に投入して洗浄し、得られた固形樹脂を真空乾燥機によって１２時間乾燥した。
【００７８】
次に、乾燥空気導入管を備えたフラスコに、得られた固形樹脂１０ｇ、テトラヒドロフラン５０ｇを加えて攪拌し、そこへ３，４−ジヒドロ−（２Ｈ）−ピラン２６ｇ、ｐ−トルエンスルホン酸を触媒量加えて、室温で５時間反応させた。得られたスラリー状の樹脂を高速に攪拌した１０Ｌの２−プロパノール溶媒中で攪拌し、洗浄した後、減圧乾燥により乾燥してポリイミド前駆体２を得た。
【００７９】
（合成例３）
窒素導入管を備えたフラスコ１に、１モルのピロメリット酸無水物、２．１モルのエチルアルコールおよび２ＬのＮＭＰを加えて攪拌し、続けて２．１モルのトリエチルアミンを３０分間にわたって滴下した。滴下後、この状態で３時間放置し、反応終了後に１モルの５−アミノ−２−（ｐ−アミノ−ｍ−ヒドロキシフェニル）−ベンゾオキサゾールを加えた。次に２．１モルのジフェニル（２，３−ジヒドロ−チオキソ−３−ベンゾオキサゾール）ホスホナートを５回に分けて添加し、添加後、その状態で５時間縮合した。また、別の窒素導入管を備えたフラスコ２に、２モルの無水マレイン酸と２．１モルのエチルアルコールおよび１ＬのＮＭＰとを加えて攪拌し、続けて２．１モルのトリエチルアミンを３０分間にわたって滴下した。滴下後、この状態で３時間放置した後、フラスコ１にフラスコ２の溶液を混合し、３０分間攪拌した。次に２．１モルのジフェニル（２，３−ジヒドロ−チオキソ−３−ベンゾオキサゾール）ホスホナートを５回に分けて添加し、添加後、その状態で５時間縮合した。得られたスラリー状の混合物を大量のメタノール中に投入して洗浄し、得られた固形樹脂を真空乾燥機によって１２時間乾燥した。
【００８０】
次に、乾燥空気導入管を備えたフラスコに、得られた固形樹脂１０ｇ、テトラヒドロフラン５０ｇを加えて攪拌し、そこへ３，４−ジヒドロ−（２Ｈ）−ピラン２６ｇ、ｐ−トルエンスルホン酸を触媒量加えて、室温で５時間反応させた。得られたスラリー状の樹脂を高速に攪拌した１０Ｌの２−プロパノール溶媒中で攪拌し、洗浄した後、減圧乾燥により乾燥してポリイミド前駆体３を得た。
【００８１】
（合成例４）
窒素導入管を備えたフラスコ１に、１モルの４，４´−オキシジフタル酸無水物、２．１モルのエチルアルコールおよび２ＬのＮＭＰを加えて攪拌し、続けて２．１モルのトリエチルアミンを３０分間にわたって滴下した。滴下後、この状態で３時間放置し、反応終了後に１モルの５−アミノ−６−ヒドロキシ−２−（ｐ−アミノ−フェニル）−ベンゾオキサゾールを加えた。次に２．１モルのジフェニル（２，３−ジヒドロ−チオキソ−３−ベンゾオキサゾール）ホスホナートを５回に分けて添加し、添加後、その状態で５時間縮合した。また、別の窒素導入管を備えたフラスコ２に、２モルの無水マレイン酸と２．１モルのエチルアルコールおよび１ＬのＮＭＰとを加えて攪拌し、続けて２．１モルのトリエチルアミンを３０分間にわたって滴下した。滴下後、この状態で３時間放置した後、フラスコ１にフラスコ２の溶液を混合し、３０分間攪拌した。次に２．１モルのジフェニル（２，３−ジヒドロ−チオキソ−３−ベンゾオキサゾール）ホスホナートを５回に分けて添加し、添加後、その状態で５時間縮合した。得られたスラリー状の混合物を大量のメタノール中に投入して洗浄し、得られた固形樹脂を真空乾燥機によって１２時間乾燥した。
【００８２】
次に、乾燥空気導入管を備えたフラスコに、得られた固形樹脂１０ｇ、テトラヒドロフラン５０ｇを加えて攪拌し、そこへ３，４−ジヒドロ−（２Ｈ）−ピラン２６ｇ、ｐ−トルエンスルホン酸を触媒量加えて、室温で５時間反応させた。得られたスラリー状の樹脂を、高速に攪拌した１０Ｌの２−プロパノール溶媒中で攪拌し、洗浄した後、減圧乾燥により乾燥してポリイミド前駆体４を得た。
【００８３】
（合成例５）
窒素導入管を備えたフラスコ１に、１モルのピロメリット酸無水物、２．１モルのエチルアルコールおよび２ＬのＮＭＰを加えて攪拌し、続けて２．１モルのトリエチルアミンを３０分間にわたって滴下した。滴下後、この状態で３時間放置し、反応終了後に１モルの５−アミノ−６−ヒドロキシ−２−（ｐ−アミノ−ｍ−ヒドロキシフェニル）−ベンゾオキサゾールを加えた。次に２．１モルのジフェニル（２，３−ジヒドロ−チオキソ−３−ベンゾオキサゾール）ホスホナートを５回に分けて添加し、添加後、その状態で５時間縮合した。また、別の窒素導入管を備えたフラスコ２に、２モルの無水マレイン酸と２．１モルのエチルアルコールおよび１ＬのＮＭＰとを加えて攪拌し、続けて２．１モルのトリエチルアミンを３０分間にわたって滴下した。滴下後、この状態で３時間放置した後、フラスコ１にフラスコ２の溶液を混合し、３０分間攪拌した。次に２．１モルのジフェニル（２，３−ジヒドロ−チオキソ−３−ベンゾオキサゾール）ホスホナートを５回に分けて添加し、添加後、その状態で５時間縮合した。得られたスラリー状の混合物を大量のメタノール中に投入して洗浄し、得られた固形樹脂を真空乾燥機によって１２時間乾燥した。
【００８４】
次に、乾燥空気導入管を備えたフラスコに、得られた固形樹脂１０ｇ、テトラヒドロフラン５０ｇを加えて攪拌し、そこへ３，４−ジヒドロ−（２Ｈ）−ピラン２６ｇ、ｐ−トルエンスルホン酸を触媒量加えて、室温で５時間反応させた。得られたスラリー状の樹脂を高速に攪拌した１０Ｌの２−プロパノール溶媒中で攪拌し、洗浄した後、減圧乾燥により乾燥してポリイミド前駆体５を得た。
【００８５】
（合成例６）
窒素導入管を備えたフラスコ１に、１モルのピロメリット酸無水物、２．１モルの４−ヒドロキシベンジルアルコールおよび２ＬのＮＭＰを加えて攪拌し、続けて２．１モルのトリエチルアミンを３０分間にわたって滴下した。滴下後、この状態で３時間放置し、反応終了後に１モルの５−アミノ−２−（ｐ−アミノフェニル）−ベンゾオキサゾール（ｐ−ＤＡＭＢＯ）を加えた。次に２．１モルのジフェニル（２，３−ジヒドロ−チオキソ−３−ベンゾオキサゾール）ホスホナートを５回に分けて添加し、添加後、その状態で５時間縮合した。また、別の窒素導入管を備えたフラスコ２に、２モルのナジック酸無水物（５−ノルボルネン−２，３−ジカルボン酸無水物）と２．１モルの４−ヒドロキシベンジルアルコールおよび１ＬのＮＭＰとを加えて攪拌し、続けて２．１モルのトリエチルアミンを３０分間にわたって滴下した。滴下後、この状態で３時間放置した後、フラスコ１にフラスコ２の溶液を混合し、３０分間攪拌した。次に２．１モルのジフェニル（２，３−ジヒドロ−チオキソ−３−ベンゾオキサゾール）ホスホナートを５回に分けて添加し、添加後、その状態で５時間縮合した。得られたスラリー状の混合物を大量のメタノール中に投入して洗浄し、得られた固形樹脂を真空乾燥機によって１２時間乾燥した。
【００８６】
次に、乾燥空気導入管を備えたフラスコに、得られた固形樹脂１０ｇ、テトラヒドロフラン５０ｇを加えて攪拌し、そこへ３，４−ジヒドロ−（２Ｈ）−ピラン２６ｇ、ｐ−トルエンスルホン酸を触媒量加えて、室温で５時間反応させた。得られたスラリー状の樹脂を、高速に攪拌した１０Ｌの２−プロパノール溶媒中で攪拌し、洗浄した後、減圧乾燥により乾燥してポリイミド前駆体６を得た。
【００８７】
（合成例７）
窒素導入管を備えたフラスコ１に、１モルのピロメリット酸無水物、２．１モルの４−ヒドロキシベンジルアルコールおよび２ＬのＮＭＰを加えて攪拌し、続けて２．１モルのトリエチルアミンを３０分間にわたって滴下した。滴下後、この状態で３時間放置し、反応終了後に１モルの５−アミノ−２−（ｐ−アミノフェニル）−ベンゾオキサゾール（ｐ−ＤＡＭＢＯ）を加えた。次に２．１モルのジフェニル（２，３−ジヒドロ−チオキソ−３−ベンゾオキサゾール）ホスホナートを５回に分けて添加し、添加後、その状態で５時間縮合した。また、別の窒素導入管を備えたフラスコ２に、２モルの１，２，３，４−テトラヒドロフタル酸無水物と２．１モルの４−ヒドロキシベンジルアルコールおよび１ＬのＮＭＰとを加えて攪拌し、続けて２．１モルのトリエチルアミンを３０分間にわたって滴下した。滴下後、この状態で３時間放置した後、フラスコ１にフラスコ２の溶液を混合し、３０分間攪拌した。次に２．１モルのジフェニル（２，３−ジヒドロ−チオキソ−３−ベンゾオキサゾール）ホスホナートを５回に分けて添加し、添加後、その状態で５時間縮合した。得られたスラリー状の混合物を大量のメタノール中に投入して洗浄し、得られた固形樹脂を真空乾燥機によって１２時間乾燥した。
【００８８】
次に、乾燥空気導入管を備えたフラスコに、得られた固形樹脂１０ｇ、テトラヒドロフラン５０ｇを加えて攪拌し、そこへ３，４−ジヒドロ−（２Ｈ）−ピラン２６ｇ、ｐ−トルエンスルホン酸を触媒量加えて、室温で５時間反応させた。得られたスラリー状の樹脂を高速に攪拌した１０Ｌの２−プロパノール溶媒中で攪拌し、洗浄した後、減圧乾燥により乾燥してポリイミド前駆体７を得た。
【００８９】
（合成例８）
窒素導入管を備えたフラスコ１に、１モルのピロメリット酸無水物、２．１モルのエチルアルコールおよび２ＬのＮＭＰを加えて攪拌し、続けて２．１モルのトリエチルアミンを３０分間にわたって滴下した。滴下後、この状態で３時間放置し、反応終了後に１モルの２，２´−ビス（３−アミノ−４−ヒドロキシフェニル）ヘキサフルオロプロパンを加えた。次に２．１モルのジフェニル（２，３−ジヒドロ−チオキソ−３−ベンゾオキサゾール）ホスホナートを５回に分けて添加し、添加後、その状態で５時間縮合した。また、別の窒素導入管を備えたフラスコ２に、２モルの無水マレイン酸と２．１モルのエチルアルコールおよび１ＬのＮＭＰとを加えて攪拌し、続けて２．１モルのトリエチルアミンを３０分間にわたって滴下した。滴下後、この状態で３時間放置した後、フラスコ１にフラスコ２の溶液を混合し、３０分間攪拌した。次に２．１モルのジフェニル（２，３−ジヒドロ−チオキソ−３−ベンゾオキサゾール）ホスホナートを５回に分けて添加し、添加後、その状態で５時間縮合した。得られたスラリー状の混合物を大量のメタノール中に投入して洗浄し、得られた固形樹脂を真空乾燥機によって１２時間乾燥した。
【００９０】
次に、乾燥空気導入管を備えたフラスコに、得られた固形樹脂１０ｇ、テトラヒドロフラン５０ｇを加えて攪拌し、そこへ３，４−ジヒドロ−（２Ｈ）−ピラン２６ｇ、ｐ−トルエンスルホン酸を触媒量加えて、室温で５時間反応させた。得られたスラリー状の樹脂を、高速に攪拌した１０Ｌの２−プロパノール溶媒中で攪拌し、洗浄した後、減圧乾燥により乾燥してポリイミド前駆体８を得た。
【００９１】
（合成例９）
窒素導入管を備えたフラスコ１に、１モルのピロメリット酸無水物、２．１モルのエチルアルコールおよび２ＬのＮＭＰを加えて攪拌し、続けて２．１モルのトリエチルアミンを３０分間にわたって滴下した。滴下後、この状態で３時間放置し、反応終了後に１モルのビス（３−アミノ−４−ヒドロキシフェニル）エーテルを加えた。次に２．１モルのジフェニル（２，３−ジヒドロ−チオキソ−３−ベンゾオキサゾール）ホスホナートを５回に分けて添加し、添加後、その状態で５時間縮合した。また、別の窒素導入管を備えたフラスコ２に、２モルの無水マレイン酸と２．１モルのエチルアルコールおよび１ＬのＮＭＰとを加えて攪拌し、続けて２．１モルのトリエチルアミンを３０分間にわたって滴下した。滴下後、この状態で３時間放置した後、フラスコ１にフラスコ２の溶液を混合し、３０分間攪拌した。次に２．１モルのジフェニル（２，３−ジヒドロ−チオキソ−３−ベンゾオキサゾール）ホスホナートを５回に分けて添加し、添加後、その状態で５時間縮合した。得られたスラリー状の混合物を大量のメタノール中に投入して洗浄し、得られた固形樹脂を真空乾燥機によって１２時間乾燥した。
【００９２】
次に、乾燥空気導入管を備えたフラスコに、得られた固形樹脂１０ｇ、テトラヒドロフラン５０ｇを加えて攪拌し、そこへ３，４−ジヒドロ−（２Ｈ）−ピラン２６ｇ、ｐ−トルエンスルホン酸を触媒量加えて、室温で５時間反応させた。得られたスラリー状の樹脂を、高速に攪拌した１０Ｌの２−プロパノール溶媒中で攪拌し、洗浄した後、減圧乾燥により乾燥してポリイミド前駆体９を得た。
【００９３】
（合成例１０）
窒素導入管を備えたフラスコ１に、１モルのピロメリット酸無水物、２．１モルの４−ヒドロキシベンジルアルコールおよび２ＬのＮＭＰを加えて攪拌し、続けて２．１モルのトリエチルアミンを３０分間にわたって滴下した。滴下後、この状態で３時間放置し、反応終了後に１モルの２，２´−ビス（４−アミノフェニル）ヘキサフルオロプロパンを加えた。次に２．１モルのジフェニル（２，３−ジヒドロ−チオキソ−３−ベンゾオキサゾール）ホスホナートを５回に分けて添加し、添加後、その状態で５時間縮合した。また、別の窒素導入管を備えたフラスコ２に、２モルの無水マレイン酸と２．１モルの４−ヒドロキシベンジルアルコールおよび１ＬのＮＭＰとを加えて攪拌し、続けて２．１モルのトリエチルアミンを３０分間にわたって滴下した。滴下後、この状態で３時間放置した後、フラスコ１にフラスコ２の溶液を混合し、３０分間攪拌した。次に２．１モルのジフェニル（２，３−ジヒドロ−チオキソ−３−ベンゾオキサゾール）ホスホナートを５回に分けて添加し、添加後、その状態で５時間縮合した。得られたスラリー状の混合物を大量のメタノール中に投入して洗浄し、得られた固形樹脂を真空乾燥機によって１２時間乾燥した。
【００９４】
次に、乾燥空気導入管を備えたフラスコに、得られた固形樹脂１０ｇ、テトラヒドロフラン５０ｇを加えて攪拌し、そこへ３，４−ジヒドロ−（２Ｈ）−ピラン２６ｇ、ｐ−トルエンスルホン酸を触媒量加えて、室温で５時間反応させた。得られたスラリー状の樹脂を、高速に攪拌した１０Ｌの２−プロパノール溶媒中で攪拌し、洗浄した後、減圧乾燥により乾燥してポリイミド前駆体１０を得た。
【００９５】
（合成例１１）
窒素導入管を備えたフラスコ１に、１モルのピロメリット酸無水物、２．１モルの４−ヒドロキシベンジルアルコールおよび２ＬのＮＭＰを加えて攪拌し、続けて２．１モルのトリエチルアミンを３０分間にわたって滴下した。滴下後、この状態で３時間放置し、反応終了後に１モルの４，４´−ジアミノジフェニルエーテルを加えた。次に２．１モルのジフェニル（２，３−ジヒドロ−チオキソ−３−ベンゾオキサゾール）ホスホナートを５回に分けて添加し、添加後、その状態で５時間縮合した。また、別の窒素導入管を備えたフラスコ２に、２モルの無水マレイン酸と２．１モルの４−ヒドロキシベンジルアルコールおよび１ＬのＮＭＰとを加えて攪拌し、続けて２．１モルのトリエチルアミンを３０分間にわたって滴下した。滴下後、この状態で３時間放置した後、フラスコ１にフラスコ２の溶液を混合し、３０分間攪拌した。次に２．１モルのジフェニル（２，３−ジヒドロ−チオキソ−３−ベンゾオキサゾール）ホスホナートを５回に分けて添加し、添加後、その状態で５時間縮合した。得られたスラリー状の混合物を大量のメタノール中に投入して洗浄し、得られた固形樹脂を真空乾燥機によって１２時間乾燥した。
【００９６】
次に、乾燥空気導入管を備えたフラスコに、得られた固形樹脂１０ｇ、テトラヒドロフラン５０ｇを加えて攪拌し、そこへ３，４−ジヒドロ−（２Ｈ）−ピラン２６ｇ、ｐ−トルエンスルホン酸を触媒量加えて、室温で５時間反応させた。得られたスラリー状の樹脂を、高速に攪拌した１０Ｌの２−プロパノール溶媒中で攪拌し、洗浄した後、減圧乾燥により乾燥してポリイミド前駆体１１を得た。
【００９７】
（実施例１）
合成例１で得られたポリイミド前駆体１００重量部とジフェニルヨードニウム−９，１０−ジメトキシアントラセン−２−スルホネート１０重量部とをＮＭＰに溶解させ、感光性ポリイミド前駆体組成物のワニスを得た。スピンコーターでシリコンウエハ上にワニスを回転塗布し、ホットプレートを用いて１００℃で５分間乾燥を行い、１０μｍの塗膜を得た。この塗膜をマスク（１〜５０μｍの残しパターンおよび抜きパターン）を通して、超高圧水銀灯を用いて紫外線を照射し、９５℃で５分間加熱した。さらに２．３８％の水酸化テトラメチルアンモニウム水溶液で現像した後、純水でリンスし、乾燥した。その結果、露光量４００ｍJ／ｃｍ２の照射で良好なパターンが形成され、残膜率は９４％であった。また、現像後の外観も良好であった。さらに、２００℃で３０分、４００℃で６０分の熱処理を行った。熱膨張係数は、試料を適当な温度範囲で昇温した時の線膨張率を測定し、得られた線膨張率の温度に対するプロットから求められる。線膨張率の測定方法としては、ＴＭＡ（熱機械分析）法、直読法、光干渉法、押棒法、電気容量法、ＳＱＵＩＤ法、などがあるが、本実施例では、熱処理後の膜をシリコンウエハから剥がし、ＴＭＡ（熱機械分析）法により２５〜２００℃の範囲で昇温速度１０℃／分で測定したところ、５ｐｐｍ／℃であり、熱膨張係数が低い樹脂であることが確認された。
【００９８】
（実施例２〜７）
実施例１において用いたポリイミド前駆体１の代わりに、ポリイミド前駆体２〜７を用いた以外は、実施例１と同様に操作して感光性ワニスを調整し、実施例１と同様にして評価した。
【００９９】
（比較例１〜４）
実施例１において用いたポリイミド前駆体１の代わりに、ポリイミド前駆体８〜１１を用いた以外は、実施例１と同様に操作して感光性ワニスを調整し、実施例１と同様にして評価した。
【０１００】
実施例１〜７、比較例１〜４の評価結果については以下の表１に示した。表１中、「感度」とは、解像度１０μｍのパターン形成のために要する露光量であり、現像後の外観評価は、露光部の現像残りが少なく、パターンのエッジが平滑であれば、「良好」と評価した。残膜率の算定・算出は、
残膜率（％）＝{（現像後の未露光部の膜厚）／（現像前の未露光部の膜厚）}×１００
により行った。
【０１０１】
【表１】
2005345537.tif 000016
【０１０２】
以上の表１に示される結果によると、実施例１〜７の熱膨張係数と比較例１〜４の熱膨張係数とを比較して明らかなように、実施例１〜７に示される本発明に係るポジ型感光性ポリイミド前駆体組成物から得られるポリイミドは、従来のポリイミド（比較例１〜４）に比較して、明らかに熱膨張係数が低減されている。また、実施例１〜７と比較例１〜４とにおける感度および残膜率および現像後外観を比較すると、感度および残膜率および現像外観ともに実施例１〜７は、比較例１〜４に比較して劣化しておらず、本発明に係るポジ型感光性ポリイミド前駆体から得られるポリイミドは、現像性や感度も優れていることが分かる。
【産業上の利用可能性】
【０１０３】
本発明のポジ型感光性ポリイミド前駆体組成物は、半導体デバイスなどの製造での電気、電子絶縁材料として、詳しくは、ＩＣやＬＳＩなどの半導体素子の表面保護膜、層間絶縁膜などに用いられ、微細パターンの加工が必要とされるものなどに利用できる。